(57)【要約】【課題】  簡単な構成で素早く油分を吸着することができ、しかも産業廃棄物を減少させ、コストも安価な油吸着材を提供する。【解決手段】  短繊維２２と粒状の浮力材１４と沈降材１６から成る。滑り留め付き手袋１０等の繊維製品の廃棄物や使用済み品と、浮力材１４として発泡スチロール等の廃棄物や使用済み品、沈降材１６としてプラスチック等の廃棄物や使用済み品を同時に粉砕処理し、短繊維２２集合体と浮力材の粒２４と沈降材の粒２６が混合したものである。滑り止め付き手袋１０を用いる場合、滑り止め部１２は浮力材または、沈降材として利用することも出来る。また、滑り止め付き手袋１０等の繊維製品、浮力材１４、沈降材１６をそれぞれ別々に粉砕処理した後に配合しても良い。【選択図】        図１
2005125136.tif 000002
【特許請求の範囲】
【請求項１】
短繊維集合体に、油に対する浮力を調整する粒状の物質を配合したことを特徴とする油吸着材。
【請求項２】
上記粒状の物質は、油に対して浮く浮力材と沈む沈降材の少なくとも一方であることを特徴とする請求項１記載の油吸着材。
【請求項３】
上記短繊維集合体の繊維の長さと、上記浮力材または沈降材の粒子径がほぼ同程度であることを特徴とする請求項２記載の油吸着材。
【請求項４】
上記短繊維集合体は、繊維製品の廃棄物や使用済み品を粉砕処理したものであり、上記浮力材または沈降材は、樹脂製品を粉砕処理したものであることを特徴とする請求項２記載の油吸着材。
【発明の詳細な説明】
【技術分野】
【０００１】
この発明は、油と水が混合した液体中の油分を吸着して除去するための油吸着材に関する。
【背景技術】
【０００２】
従来の油を吸着して除去する油吸着材としては、多孔質の粒状無機材料に表面処理を施して、油を吸着しやすくしたものや、天然繊維を豆粒状に固めて油を吸着させるもの等があった。また、繊維マット等のフィルタからなる吸着材もある。
【特許文献１】特開平９−２４８４５２号公報
【特許文献２】特開平８−８９７９７号公報
【発明の開示】
【発明が解決しようとする課題】
【０００３】
上記従来の技術の油吸着材は、油面に油吸着材が浮いたままとなり、吸着に時間がかかるものや、油を吸着後水の底に沈み回収に手間取るものであった。また、油吸着材の繊維どうしが絡み合って油面に広がり難く、油の吸着に時間がかかるものであった。
【０００４】
この発明は、簡単な構成で素早く油分を吸着することができ回収も容易で、しかも産業廃棄物を減少させ、コストも安価な油吸着材を提供することを目的とする。
【課題を解決するための手段】
【０００５】
この発明は、短繊維集合体に、油に対する浮力を調整する粒状の物質を配合した油吸着材である。浮力を調整する粒状の物質としては、油に対して浮く浮力材や油または水に対して沈む沈降材である。浮力材や沈降材は、上記短繊維集合体の繊維の長さと粒子径がほぼ同程度である。上記短繊維集合体は、繊維製品の廃棄物や使用済み品を粉砕処理したものであり、上記浮力材または沈降材は、樹脂製品を粉砕処理したものである。
【０００６】
上記油吸着材は、例えば繊維製品の廃棄物や使用済み品と、廃棄物や使用済み品を使用した浮力材と、廃棄物や使用済み品を使用した沈降材を同時に粉砕処理したものである。また、それぞれ個別に粉砕処理した後に混合しても良い。さらに短繊維集合体に浮力材や沈降材を混合する場合、浮力材や沈降材の形状は一般的な粒状に限るものではなく、比較的薄い材料の場合小片状の粒状となる。さらに、油面上に散布したとき短繊維集合体から離脱しないかぎり、粉砕処理せずに適宜の大きさの断片状の浮力材や沈降材を用いることもできる。
【発明の効果】
【０００７】
この発明の油吸着材によれば、粉砕処理した沈降材や浮力材は小片状を含む粒状になり、短繊維集合体の繊維同士の連結力を弱める効果もある。そのため油吸着材が油面上に広がりやすくなり、速やかに油の吸着回収を行うことができる。しかも、油吸着材は産業廃棄物となる繊維製品やプラスチッック製品を有効に利用することができる。さらに、回収した油の処理も、適切に燃焼させることにより、有害ガスの発生も抑えることができる。さらに、素早く効率的に回収可能であるため、回収コストが安価であり、廃油の量や種類に関わらず利用可能である。
【発明を実施するための最良の形態】
【０００８】
以下、この発明の油吸着材の一実施形態について説明する。先ず、この実施形態の油吸着材は、図１に示すように、種々の衣服や手袋その他の繊維製品の廃棄物または各種使用済み繊維製品と、沈降材としてプラスチック等の油に沈む廃棄物または各種使用済み品、浮力材として発泡ゴムや発泡スチロール等の油に浮く廃棄物または各種使用済み品を同時に粉砕処理したものである。粉砕する材料は、繊維製品として、例えば滑り止め１２が表面に設けられた滑り止め付き手袋１０の使用済品であり、これとともに廃棄された発泡ゴムや発泡スチロールの浮力材１４、各種廃棄プラスチックの沈降材１６を同時に粉砕処理するものである。
【０００９】
滑り止め付き手袋１０の材料は、ポリエステル、ウレタン、ナイロン、ビニロン、ポリプロピレン、アクリル等の化学繊維で、親油性の素材から成る。さらに、適宣綿その他麻、ウール、絹等の天然繊維が混じっていても良い。浮力材１４及び沈降材１６の材料は、天然ゴム、スチレンブタジエンゴム、二トリルブタジエンゴム、シリコーンゴム、アクリルゴム、ウレタンゴム、塩化ビニール等、及びそれらの発泡体や、プラスチック類、木材等の廃棄物や各種使用済み品から被吸着油の比重未満の材料を浮力材１４、被吸着油の比重以上の材料を沈降材１６として使用する。
【００１０】
滑り止め付き手袋１０を材料として利用する場合、その表面に塗付された滑り止め部１２は、その比重により沈降材または浮力材として利用する。滑り止め部１２の材料は、天然ゴム、スチレンブタジエンゴム、二トリルブタジエンゴム、シリコーンゴム、アクリルゴム、ウレタンゴム等、及びそれらの発泡体が好ましいが、塩化ビニール、及びその発泡体等の材料が混じっていても良い。
【００１１】
滑り止め付き手袋１０と浮力材１４と沈降材１６を同時に粉砕処理して形成した油吸着材１８は、短繊維２２と浮力材の粒２４と沈降材の粒２６から成る。この油吸着材１８は、図２に示すように、短繊維２２に浮力材の粒２４と沈降材の粒２６の平均粒子径が短繊維２２の平均繊維長とほぼ同程度となり、均一に混合された状態になる。ここでいう繊維長は、縮れた状態での繊維屑の大きさあり、好ましくは繊維長が十数ｍｍ以下の短繊維の集合体から成り、粉砕処理により生じる繊維粉を含む。例えば、粉砕機の網の穴がφ７の場合、数ｍｍ〜７ｍｍ程の繊維長、粒子径になり、平均の繊維長、粒子径は５ｍｍ程となる。
【００１２】
これにより、粉砕後そのまま油吸着材１８として利用することができる。また、短繊維２２の集合体からなる油吸着材１８を崩れやすくするため、少なくとも小片状を含む粒状物質である浮力材の粒２４や沈降材の粒２６を、１０％〜３０重量％程度混ぜるのが望ましい。さらに、全体としての浮力調整のために浮力材と沈降材の割合を適宣調整すると良い。
【００１３】
粉砕は、例えば図１に示すような粉砕処理機２０により、滑り止め付き手袋１０の繊維を切断しながら、浮力材１４と沈降材１６を同時に細かく粉砕する。粉砕処理機２０の構造は、例えば一対の固定刃２１と一対の回転刃２３とから成り、固定刃２１と回転刃２３の間を、滑り止め付き手袋１０の繊維や浮力材１４、沈降材１６が通過することにより細かく粉砕される。この粉砕処理方法は、適宜の方法を取り得るものであり、上記方法に限定されるものではない。
【００１４】
また、滑り止め付き手袋１０や滑り止めの無い手袋を粉砕処理した後、短繊維２２に浮力材の粒２４と沈降材の粒２６を配合して油吸着材１８を製造する場合、浮力材の粒２４及び沈降材の粒２６の材質は、天然ゴム、スチレンブタジエンゴム、二トリルブタジエンゴム、シリコーンゴム、アクリルゴム、ウレタンゴム、塩化ビニール等、及びそれらの発泡体やプラスチック類、木材等から、被吸着油の比重未満の材料を浮力材１４、被吸着油の比重以上の材料を沈降材２６として適宣使用する。
【００１５】
また、浮力を調整した油吸着材１８をフエルト状に成形しても良い。さらにフエルト状に成形した物や油吸着材１８を不織布、布、小穴を開けたポリプロピレンフィルムで製作した袋に詰めてもよい。さらに、焼却した時にダイオキシンの発生を抑制する物質を配合しても良い。
【００１６】
この実施形態の油吸着材１８の使用方法は、図３に示すように、例えばレストランの排水である液体が流れ込むグリーストラップや、工場等の排水が流れ込むオイルトラップ等の排水槽３２において、水３０上に浮いた油２８を回収するものである。排水槽３２の排水表面に浮いた油２８を回収するには、先ず図３（ａ）に示すように、水３０に浮いた油２８の表面に、短繊維２２集合体と浮力材の粒２４または沈降材の粒２６から成る油吸着材１８を散布する。そして、油２８を油吸着材１８に吸着させる。この後、排水表面の油２８を吸着し浮いた油吸着材１８を、すくい取って排水槽３２から取り出し、袋３４に入れる。
【００１７】
油２８を吸着して回収した油吸着材１８は、図４に示すように、水分を蒸発させた後、さらに繊維屑３６と混ぜて、成形機４０により固めて、燃料３８とすることができる。
【００１８】
この実施形態の短繊維２２集合体と浮力材の粒２４と沈降材の粒２６から成る油吸着材１４によれば、油２８が浮いた排水等の表面に散布するだけで素早く簡単に油の吸着分離を行うことができ、しかもこの油吸着材１８は、排水表面に浮いた状態で留まるため、回収作業も容易である。また回収した油吸着材１８の処理方法は、燃料として利用可能であり、資源を有効に利用することができる。
【００１９】
また、油吸着材１８として利用する短繊維２２集合体は、適宜の材料を用いることができ、油２８を吸着しやすい材料の繊維であれば良く、衣類やその他繊維製品の廃棄物及び使用済み品や繊維屑、その他生産工程で発生する端材等を適宜利用することができる。
【実施例１】
【００２０】
次に、この発明の油吸着材の実施例について以下に説明する。ここで用いる油吸着材の試料は、（Ａ）綿８０％シリコーンゴム粒２０％、（Ｂ）綿８０％シリコーンゴム粒１５％発泡スチロール粒５％、（Ｃ）綿８０％発泡スチロール粒２０％、比較対照として（Ｄ）綿１００％を用いた。
【００２１】
先ず、水に油が浮いている状態でこの油吸着材を投入したときの状態変化についての実験例を表１に示す。この実験では、水５０ｃｍ３にサラダ油５０ｃｍ３を浮かせたものを用い、油吸着材１４等の試料を０．３ｇ投入して観察した。
【００２２】
【表１】
2005125136.tif 000003
これにより、綿８０％シリコーンゴム粒２０％の試料Ａと綿１００％の試料Ｄは油を吸着して油面から沈降後、水との界面でさらに水を吸収して水面下に沈降してしまうことがわかった。従って、油吸着材としては試料Ａと試料Ｄの油吸着材は適していないと言える。また、綿８０％発泡スチロール粒２０％の試料Ｃは沈降速度が他の試料と比較して遅い。綿８０％シリコーンゴム粒１５％発泡スチロール粒５％の試料Ｂは投入後沈降開始の時間が短く、投入後界面到達の時間が長く、再沈降しないことがわかった。このことから、沈降速度を速めるため、また再沈降を防ぐには沈降材のシリコーンゴム粒と浮力材の発泡スチロール粒を適宜の割合で含んでいることが好ましいと言える。
【００２３】
次に、この発明の油吸着材に含まれるシリコーンゴム粒と浮力材の発泡スチロール粒による崩れ易さの違いを、比較対照として綿１００％の油吸着材を用いて実験した。表２は、その結果を示す。この実験では、３０ｇの油吸着材を内容量３５０ｃｍ３、口元φ１００ｍｍの容器に詰め込み、高さ５００ｍｍの所から落下させ崩れて拡がった直径を計測する。これを、各試料に付き１０回繰り返しその平均値を示す。
【００２４】
【表２】
2005125136.tif 000004
この結果、試料Ｄの綿１００％のものは崩れ方が少ない。一方、試料Ａ、試料Ｂ、試料Ｃのシリコーンゴム粒や発泡スチロール粒を混合した物のほうが、相対的に崩れて拡がりやすく、シリコーンゴム粒や発泡スチロール粒を混合したものが油吸着材に適していることが確かめられた。
【００２５】
次に、浮力材と沈降材の水と油に対する浮沈試験を行った。先ず、容器に水を入れた物と油を入れた物それぞれ用意する。そして、各試料を□５ｍｍ〜□１０ｍｍ程度に切断したもの２個つくり、水及び油を入れた容器に試料を同時に投入する。
【００２６】
投入後、３分後観察し浮いている物を○、均衡状態の物を△、沈んだ物は×として記録した。さらに、３分後にまだ浮いている試料を一度沈め、その後の状態を観察し、浮き上がった物を○、均衡状態を△、沈んだ物は×として記録した。試験結果を表３に示す。
【００２７】
【表３】
2005125136.tif 000005
これにより、浮力材として確実に油に浮くものは天然ゴム粒、ＮＢＲ粒、ＰＰフィルム，ＰＥ粒、ＰＥフィルム、であることが分かった。また、確実に油に対して沈むものは水にも沈むもので、ＰＥＴボトル、ＡＢＳ粒、ポリカーボネート粒、塩ビ粒であった。これらを基に、粉砕する材料を適宜選択して最適な油吸着を可能とする油吸着材を調整することができる。
【図面の簡単な説明】
【００２８】
【図１】この発明の一実施形態の油吸着材の製造方法を示す概略図である。
【図２】この発明の一実施形態の油吸着材の状態示す概念図である。
【図３】この発明の一実施形態の油吸着材の使用方法を示す概念図である。
【図４】この発明の一実施形態の油吸着材の処理方法を示す概念図である。
【符号の説明】
【００２９】
１０    滑り止め付き手袋
１２    滑り止め部
１４    浮力材
１６    沈降材
１８    油吸着材
２０    粉砕装置
２２    短繊維
２４    浮力材の粒
２６    沈降材の粒
２８    油
３０    水
３２    排水槽
３４    袋
３６    繊維屑
３８    燃料
【図１】
2005125136.tif 000006
【図２】
2005125136.tif 000007
【図３】
2005125136.tif 000008
【図４】
2005125136.tif 000009